(57)【特許請求の範囲】
【請求項１】
（ａ）仮想温度分布が４０℃以下であり、かつハロゲン濃度が４００ｐｐｍ未満の石英ガラス基板を用意する工程と、
（ｂ）前記石英ガラス基板の表面に感光性有機膜を形成する工程と、
（ｃ）前記感光性有機膜に凹凸パターンを形成する工程と、
（ｄ）前記石英ガラス基板表面の感光性有機膜の凹パターンが形成された部分をエッチングする工程と、
（ｅ）前記石英ガラス基板表面の凸パターンの感光性有機膜を除去する工程と、
を有する石英ガラス基板の凹凸パターン形成方法。
【請求項２】
（ａ）仮想温度分布が４０℃以下であり、ハロゲン濃度が４００ｐｐｍ以上であり、かつ当該ハロゲン濃度の分布が４００ｐｐｍ以下の石英ガラス基板を用意する工程と、
（ｂ）前記石英ガラス基板の表面に感光性有機膜を形成する工程と、
（ｃ）前記感光性有機膜に凹凸パターンを形成する工程と、
（ｄ）前記石英ガラス基板表面の感光性有機膜の凹パターンが形成された部分をエッチングする工程と、
（ｅ）前記石英ガラス基板表面の凸パターンの感光性有機膜を除去する工程と、
を有する石英ガラス基板の凹凸パターン形成方法。
【請求項３】
前記ハロゲンが塩素またはフッ素である請求項１または２に記載の石英ガラス基板の凹凸パターン形成方法。
【請求項４】
前記（ｄ）工程において、フッ化水素酸溶液、フッ化アンモニウム溶液または水酸化カリウム溶液のいずれかによって石英ガラス基板のエッチングを行う請求項１〜３のいずれか１項に記載の石英ガラス基板の凹凸パターン形成方法。
【請求項５】
前記（ｄ）工程において、Ｆ２、ＳＦ６、ＣＨＦ３、ＣＦ４、ＮＦ３またはＣＨＣｌ３のいずれかのガスによって石英ガラス基板のエッチングを行う請求項１〜３のいずれか１項に記載の石英ガラス基板の凹凸パターン形成方法。
【請求項６】
前記（ｅ）工程において、アルカリ性溶液、オゾンガスまたは硫酸と過酸化水素水との混合液のいずれかを用いて感光性有機膜を除去する請求項１〜５のいずれか１項に記載の石英ガラス基板の凹凸パターン形成方法。
【請求項７】
前記（ｃ）工程において、
（ｃ１）凹パターンに該当する領域の感光性有機膜にのみ電子線、Ｘ線または波長１８０〜４００ｎｍの紫外線を照射して感光性有機膜を露光する工程と、
（ｃ２）アルカリ性溶液または酸素ガスを用いて露光された感光性有機膜を除去する工程と、
を有する請求項１〜６のいずれか１項に記載の石英ガラス基板の凹凸パターン形成方法。
【発明の詳細な説明】
【技術分野】
【０００１】
本発明は、表面に微細な凹凸パターンを有する基板用石英ガラス基板に関するものである。より具体的には、例えば、ナノインプリント用テンプレート基板、レベンソン型位相シフトフォトマスクやクロムレス位相シフトフォトマスクなどの半導体リソグラフィ用フォトマスクの基板、またはマイクロリアクターやバイオチップなどのＭＥＭＳ基板として用いられる石英ガラス基板に関するものである。
【背景技術】
【０００２】
ガラス基板表面に形成される凹凸パターンの形状としては、その用途に応じて、線状凹凸、円状凹凸など様々な種類が考えられる。代表的なパターンを図１(ａ)、図１(ｂ)及び図１(ｃ)に示す。これら凹凸パターンの形成方法としては感光性有機膜とエッチングを利用した方法、いわゆるフォトリソグラフィプロセスが一般的である。たとえばポジ型感光性有機膜を用いたフォトリソグラフィプロセスによる製法について、以下に簡単に説明する。
【０００３】
１）表面が平滑かつ平坦なガラス基板を準備。
２）該ガラス基板の表面に感光性有機膜（いわゆるフォトレジスト）を形成。
３）最終的な基板の凹パターンに該当する領域の感光性有機膜にのみ電子線、Ｘ線や紫外線（波長１８０〜４００ｎｍ）などの高エネルギー線を照射し、所望の領域の有機膜を露光する。続いてアルカリ性溶液や酸素ガスなどを用いて露光された有機膜を除去することにより、ガラス上の有機膜に凹凸パターンを形成する（最終的な基板の凹パターンに該当する領域にはガラスが露出し、凸パターンに該当する領域は有機膜で覆われている）。
【０００４】
４）ガラス基板をエッチングすることが可能な薬液（たとえばフッ化水素酸、フッ化アンモニウム、水酸化カリウムなど）あるいはガス（たとえばＦ２、ＳＦ６、ＣＨＦ３、ＣＦ４若しくはＮＦ３などのフッ素化合物ガス、又はＣＨＣｌ３などの塩素系ガス）雰囲気中に同基板を放置することにより、有機膜に覆われておらずガラスが露出した領域のみガラスが侵食（エッチング）され、有機膜の凹凸パターンがガラス基板表面に転写される。
５）ガラス基板表面の凸部領域上の有機膜をアルカリ性溶液、オゾンガス、又は硫酸と過酸化水素水との混合液などを用いて除去する。
【０００５】
このような方法で作製されるガラス基板上の凹凸パターンの寸法は、期待する設計寸法に限りなく近いことが望ましく、かつガラス基板上に複数の同一形状のパターンが形成される場合、そのパターン寸法はガラス基板内において極力均一であることが望ましい。このような所望の寸法精度を有する凹凸パターンを有するガラス基板を作製するためには、前記工程３）における有機膜へ精度良くパターンを形成すること、前記工程４）におけるガラス基板のエッチング速度の制御およびその均一性、の２点が重要である。ここで凹凸パターンの寸法精度は３方向について考慮する必要がある。腐食性ガスを用いたガラス基板のドライエッチングの場合、水平方向の寸法精度（図１（ａ）に示したＸ方向およびＹ方向の寸法精度）は前者（前記工程３））のプロセス制御が特に重要であり、垂直方向の寸法精度（図１（ａ）に示したＺ方向の寸法精度）は後者（前記工程４））のプロセス制御が特に重要である。また腐食性薬液を用いたウェットエッチングの場合は、前記工程４）のプロセス制御は３方向のパターン寸法精度に影響を及ぼす。
【０００６】
従来、エッチング速度を均一にする様々な試みがなされている。たとえば、特許文献１は、プラズマエッチングにおいて、エッチング部と非エッチング部（エッチングマスク部）との界面付近に生じる基板の表面電位のシフトに起因するエッチング速度の不均一性を薄い板厚の基板を使用することにより解消することを開示するものである。また特許文献２は、エッチング部と非エッチング部の表面の材質の違いに起因する基板の表面電位の不均一性により損なわれるエッチング速度の均一性を改善すべく、基板と同じ材質のエッチングマスクを使用することを提案するものである。しかしながら、いずれの方法においても材料固有のエッチング速度の不均一性により、エッチング速度を均一にすることができなかった。
【先行技術文献】
【特許文献】
【０００７】
【特許文献１】日本特許第３６８４２０６号公報
【特許文献２】日本特許第３３１９５６８号公報
【発明の概要】
【発明が解決しようとする課題】
【０００８】
石英ガラス基板のエッチング速度は必ずしも均一ではなく、基板内、基板間でのエッチング速度バラツキのために、ガラス基板上に形成した凹凸パターンの寸法がばらつき、特にエッチング方法として現在主流であるドライエッチングの場合は垂直方向の寸法精度がばらつく問題があった。このような凹凸パターンの垂直方向寸法のバラツキについては、たとえば半導体フォトリソグラフィ用レベンソン型位相シフトフォトマスクやクロムレス位相シフトフォトマスクなどに用いられる基板の場合、リソグラフィプロセスにおける解像性能に影響を及ぼす位相シフト量は垂直方向の凹パターン寸法（凹深さ）に依存する。
【０００９】
このため、垂直方向の凹凸パターンの寸法を極力精度良くかつ基板全面にわたり均一に制御することが望ましい。従ってガラス基板のエッチング速度の不均一性に起因する凹凸パターンの垂直方向寸法のバラツキは大きな問題である。
【課題を解決するための手段】
【００１０】
本発明の態様１は、
（ａ）仮想温度分布が４０℃以下であり、かつハロゲン濃度が４００ｐｐｍ未満の石英ガラス基板を用意する工程と、
（ｂ）前記石英ガラス基板の表面に感光性有機膜を形成する工程と、
（ｃ）前記感光性有機膜に凹凸パターンを形成する工程と、
（ｄ）前記石英ガラス基板表面の感光性有機膜の凹パターンが形成された部分をエッチングする工程と、
（ｅ）前記石英ガラス基板表面の凸パターンの感光性有機膜を除去する工程と、
を有する石英ガラス基板の凹凸パターン形成方法を提供する。
本発明の態様２は、
（ａ）仮想温度分布が４０℃以下であり、ハロゲン濃度が４００ｐｐｍ以上であり、かつ当該ハロゲン濃度の分布が４００ｐｐｍ以下の石英ガラス基板を用意する工程と、
（ｂ）前記石英ガラス基板の表面に感光性有機膜を形成する工程と、
（ｃ）前記感光性有機膜に凹凸パターンを形成する工程と、
（ｄ）前記石英ガラス基板表面の感光性有機膜の凹パターンが形成された部分をエッチングする工程と、
（ｅ）前記石英ガラス基板表面の凸パターンの感光性有機膜を除去する工程と、
を有する石英ガラス基板の凹凸パターン形成方法を提供する。
本発明の態様３は、本発明の態様１または２において、ハロゲンが塩素またはフッ素である石英ガラス基板の凹凸パターンの形成方法を提供する。
【００１１】
本発明の態様４は、上記（ｄ）工程において、フッ化水素酸溶液、フッ化アンモニウム溶液または水酸化カリウム溶液のいずれかによって石英ガラス基板のエッチングを行う本発明の態様１〜３のいずれかに記載の石英ガラス基板の凹凸パターン形成方法を提供する。
本発明の態様５は、上記（ｄ）工程において、Ｆ２、ＳＦ６、ＣＨＦ３、ＣＦ４、ＮＦ４またはＣＨＣｌ３のいずれかのガスによって石英ガラス基板のエッチングを行う石英ガラス基板の凹凸パターン形成方法を提供する。
本発明の態様６は、上記（ｅ）工程において、アルカリ性溶液、オゾンガスまたは硫酸と過酸化水素水との混合液のいずれかを用いて感光性有機膜を除去する本発明の態様１〜５のいずれかに記載の石英ガラス基板の凹凸パターン形成方法を提供する。
【００１２】
本発明の態様７は、上記（ｃ）工程において、
（ｃ１）凹パターンに該当する領域の感光性有機膜にのみ電子線、Ｘ線または波長１８０〜４００ｎｍの紫外線を照射して感光性有機膜を露光する工程と、
（ｃ２）アルカリ性溶液または酸素ガスを用いて露光された感光性有機膜を除去する工程と、
を有する本発明の態様１〜６のいずれかに記載の石英ガラス基板の凹凸パターン形成方法を提供する。
【発明の効果】
【００１３】
本発明による凹凸パターン形成方法によれば、垂直方向の凹凸パターンの寸法を極力精度良くかつ基板全面にわたり均一に制御できる。
【図面の簡単な説明】
【００１４】
【図１】(ａ)、図(ｂ)及び図(ｃ)はガラス基板表面に形成される代表的な凹凸パターンを示す。
【図２】はエッチング速度（ＨＦ３９ｗｔ％、室温）の仮想温度依存性を示す。
【図３】はエッチング速度（ＨＦ３９ｗｔ％、室温）のハロゲン濃度依存性を示す。
【図４】は例１〜３におけるガラスブロックの熱処理条件を示す。
【発明を実施するための形態】
【００１５】
本発明者らは、石英ガラスのエッチング速度に影響を与える石英ガラスの組成及び因子について詳細に検討を行った結果、石英ガラス中のハロゲン濃度および石英ガラスの仮想温度が石英ガラスのエッチング速度を左右する重要なパラメータであることを突き止めた。すなわち、石英ガラス中の仮想温度は石英ガラスのエッチング速度に影響し、仮想温度が高いほどエッチング速度は大きくなることを見出した。
【００１６】
完全に同一の条件（ガスもしくは液体の種類、濃度、圧力、温度、時間などのエッチングパラメータ）でエッチングを行ったとしても、これら石英ガラスの仮想温度あるいはハロゲンの濃度が異なると、エッチング速度は同一ではなく、エッチングパラメータの制御だけでなく、石英ガラスの前記２因子を配慮することが不可欠である。
かかる点から、本発明の石英ガラスでは、仮想温度分布が４０℃以下かつハロゲン濃度分布が４００ｐｐｍ以下とした。
【００１７】
石英ガラス基板の仮想温度とエッチング速度との関係を調べるために、火炎加水分解法により合成した石英ガラスブロック（ハロゲン濃度：１０ｐｐｍ未満、ＯＨ基濃度：３０ｐｐｍ）を窒素ガス雰囲気中にて異なる数種類の温度にて所定時間保持することにより、異なる仮想温度を有する合成石英ガラスブロックを準備した。該石英ガラスブロックの中央からサンプルを切り出し、３９重量％フッ化水素水溶液を用いて石英ガラスサンプルを室温にてエッチングする試験を行った。この場合のエッチング速度の仮想温度依存性を図２に示す。
【００１８】
図２のデータより、石英ガラスのエッチング速度は仮想温度に依存し、均一なエッチング速度を得るためには、石英ガラスの仮想温度分布は極力小さい方が好ましいことが明らかである。室温の３９重量％フッ化水素水溶液を用いた図２の場合、エッチング速度の仮想温度依存性は３．７×１０−４μｍ／ｍｉｎ／℃である。同条件における石英ガラスのエッチング速度は約０．７〜０．８μｍ／ｍｉｎであり、石英ガラスのエッチング速度分布を±１％以下に抑えるためには、石英ガラスの仮想温度分布は、好ましくは４０℃以内であり、より好ましくは２０℃以内であり、さらに好ましくは１０℃以内であることが判明した。仮想温度分布を制御する方法としては、石英ガラスを８００〜１４００℃の範囲内で所定の温度にて１時間以上保持し石英ガラスの仮想温度を保持温度にほぼ等しくした後、保持温度から２００〜４００℃程度低い温度まで、石英ガラス内に温度分布が生じないよう、１５℃／ｈｒ以下のゆっくりした速度で徐冷し、その後１５℃／ｈｒ以上の比較的速い速度で急冷すればよい。
【００１９】
ここで石英ガラスの仮想温度は文献（Ａ．Ａｇａｒｗａｌ、Ｋ．Ｍ．Ｄａｂｉｓ  ａｎｄ  Ｍ．Ｔｏｍｏｚａｗａ、”Ａ  ｓｉｍｐｌｅ  ＩＲ  ｓｐｅｃｔｒｏｓｃｏｐｉｃ  ｍｅｔｈｏｄ  ｆｏｒ  ｄｅｔｅｒｍｉｎｉｎｇ  ｆｉｃｔｉｖｅ  ｔｅｍｐｅｒａｔｕｒｅ  ｏｆ  ｓｉｌｉｃａ  ｇｌａｓｓ”、Ｊ．Ｎｏｎ−Ｃｒｙｓｔ．Ｓｏｌｉｄｓ．、１８５、１９１−１９８  （１９９５））に従って、赤外分光光度計を用いて波数２，２６０ｃｍ−１付近の吸収ピークの位置により求めた。
【００２０】
また本発明において、石英ガラス中のハロゲン濃度は石英ガラスのエッチング速度に影響し、ハロゲン濃度が高いほどエッチング速度は高くなる。ここでハロゲンとしては、フッ素、塩素又は臭素を指す。石英ガラス中のハロゲン濃度のエッチング速度依存性を調べるため、以下の方法によりフッ素含有合成石英ガラスブロックを得た。
【００２１】
四塩化珪素を火炎加水分解法により多孔質石英ガラス体を作製した。次いで得られた多孔質石英ガラス体を四フッ化珪素／酸素＝１０／９０ｖｏｌ％雰囲気下で室温〜１２００℃の温度にて２時間保持した。その後、１．３ｋＰａの減圧雰囲気下で１５００℃に昇温し透明ガラス化することにより、フッ素を０重量ｐｐｍ〜１５０００重量ｐｐｍ含有する合成石英ガラスブロックを得た。
該石英ガラスブロックの中央からサンプル片を切り出し、３９重量％フッ化水素水溶液を用いて石英ガラスをエッチングした場合のエッチング速度のハロゲン濃度依存性を調べた。
【００２２】
エッチング速度は石英ガラス中のハロゲン濃度に依存する。図３にその一例としてエッチング速度のフッ素濃度依存性を示す。尚、図３では、実際の測定サンプルの仮想温度を図２に示すエッチング速度の仮想温度依存性を用いて１１２０℃に補正した。ハロゲン濃度が高いほどエッチング速度は高くなる。室温の３９重量％フッ化水素水溶液を用いた図２の場合、エッチング速度のフッ素濃度依存性は１．９×１０−５μｍ／ｍｉｎ／ｗｔｐｐｍ−Ｆである。このため、均一なエッチング速度を得るためには、石英ガラス中のハロゲン濃度を極力均一にする必要があり、たとえば同条件における石英ガラスのエッチング速度分布を±１％以下に抑えるためには、石英ガラスのハロゲン濃度分布を±４００ｐｐｍ以下にする必要がある。従って石英ガラスの優れたエッチング速度均一性を得るためには、石英ガラス中のハロゲン濃度分布は４００ｐｐｍ以下にすべきであり、好ましくは２００ｐｐｍ以下であり、更に好ましくは１００ｐｐｍ以下であることが判明した。
【００２３】
ここで、合成石英ガラス中のフッ素含有量はフッ素イオン電極法により分析した。フッ素含有量の分析方法は下記の通りである。日本化学会誌、１９７２（２）、３５０に記載された方法に従って、合成石英ガラスを無水炭酸ナトリウムにより加熱融解し、得られた融液に蒸留水および塩酸（体積比で１：１）を加えて試料液を得た。試料液の起電力をフッ素イオン選択性電極および比較電極としてラジオメータトレーディング社製Ｎｏ．９４５−２２０およびＮｏ．９４５−４６８をそれぞれ用いてラジオメータにより測定し、フッ素イオン標準溶液を用いてあらかじめ作成した検量線に基づいて、フッ素含有量を求めた。
【００２４】
本発明は、ここでは石英ガラスに対して腐食性を有する弗化水素酸を用いたウェットエッチングを例に挙げた。しかし、石英ガラスに対して腐食性を有する液体又は気体を用いてエッチングを行う場合には、石英ガラスとエッチング媒体との間の何らかの化学的作用に基づきエッチングが進行し、石英ガラスのハロゲン濃度及び仮想温度がその化学的作用に影響を及ぼす。このため、その程度は異なるが、弗化水素酸を用いたウェットエッチングの場合と同様に、エッチング速度は、ハロゲン濃度依存性及び仮想温度依存性を有する。このため、石英ガラスのエッチング方法としては、ウエットエッチングに限らず、ドライエッチングも適用できる。ドライエッチングの例としては、イオンビームエッチング、反応性イオンエッチング、プラズマエッチング、ガスクラスターイオンビームエッチング、中性ビームアシストエッチング、電子ビームエッチングを含む各種ドライエッチング法を挙げることができる。
【００２５】
本発明の石英ガラスは、直接法、スート法（ＶＡＤ法、ＯＶＤ法）又はプラズマ法により製造できる。合成石英ガラス中のＯＨ基濃度を比較的容易に制御でき、合成時の温度が低いため塩素や金属などの不純物の混入を避けるうえで有利なことから、スート法が特に好ましい。
【００２６】
ガラス形成原料としては、ガス化可能な原料であれば特に限定されない。例えば、ＳｉＣｌ４、ＳｉＨＣｌ３、ＳｉＨ２Ｃｌ２、ＳｉＣＨ３Ｃｌ３などの塩化物、ＳｉＦ４、ＳｉＨＦ３、ＳｉＨ２Ｆ２などの弗化物、ＳｉＢｒ４、ＳｉＨＢｒ３などの臭化物、ＳｉＩ４などの沃化物といったハロゲン化珪素化合物、またはＲｎＳｉ（ＯＲ）４−ｎ（ここにＲは炭素数１〜４のアルキル基、ｎは０〜３の整数）で示されるアルコキシシランが挙げられる。エッチング速度に影響を及ぼすハロゲンを含有しないアルコキシシランが特に好ましい。
【００２７】
本発明の石英ガラスは、仮想温度分布を均一化するために、製造した石英ガラスブロックを電気炉にて８００〜１４００℃の範囲の温度にて１時間以上保持する。この場合、電気炉内の温度分布は好ましくは４０℃以下、より好ましくは１０℃以下、さらに好ましくは５℃以下がよい。
【００２８】
保持温度は好ましくは８００℃以上１４００℃以下がよい。ただし、高い温度ほど加熱中の雰囲気から石英ガラス中へ不純物（アルカリ金属（Ｎａ，Ｋなど）、アルカリ土類金属（Ｍｇ，Ｃａなど）、遷移金属（Ｆｅ、Ｔｉ、Ｎｉ、Ａｌ、Ｚｎ、Ｃｅ、Ｃｕなど）など）が拡散し、混入する。このため、９００〜１２００℃のレベルの温度が好ましい。
【００２９】
保持時間は、保持温度に依存し、高い温度ほど石英ガラスの構造緩和は早く、比較的短時間で仮想温度が保持温度に等しくなる。具体的には、１４００℃で保持した場合の最低保持時間は約１時間、１３００℃で保持した場合の最低保持時間は約５時間、１２００℃で保持した場合の最低保持時間は約２０時間、１０００℃で保持した場合の最低保持時間は約１００時間である。
徐冷時間は、仮想温度が所定の温度に達し、かつその分布が均一になるために要する最低時間が好ましい。
【００３０】
石英ガラス中のハロゲン濃度が高いほど高温における石英ガラスの粘度は下がる。このため、石英ガラス中のハロゲン濃度は高いほど該徐冷時間は短時間で済ませることができる。この意味で石英ガラスへのハロゲン元素の添加は、加熱処理中の石英ガラスの純度低下を防ぐことができるため、好ましい。
【００３１】
このように一定温度にて所定時間石英ガラスブロックを加熱処理することにより、石英ガラスブロックの構造を緩和させブロック全体の仮想温度をほぼ保持温度近くに調整することができ、また電気炉内の温度分布と同程度の仮想温度分布を有する石英ガラスブロックを得ることができる。さらに石英ガラスブロックを一定温度にて所定時間保持した後、保持温度より２００℃低い温度まで、石英ガラスブロック内の温度分布が常に５０℃以下となるようなゆっくりとした速度、具体的には１５℃／ｈｒ以下の速度で徐冷することが望ましい。急激に冷却すると冷却中に石英ガラスブロックの温度分布が生じ、石英ガラスブロックの仮想温度分布が悪化する場合があるため、好ましくない。
【００３２】
本発明の石英ガラスは、前記石英ガラスを作製する合成工程と前記石英ガラスを加熱処理して仮想温度を調整する工程の間に、石英ガラス中のハロゲン化物濃度を均一に処理するプロセスを加えることができる。ハロゲン化物濃度を均一化するプロセスとしては、水平フロート帯域法（ＦＺ法）により１５００〜１７００℃に加熱して混練する、あるいは１５００〜１７００℃の温度に加熱して所定方向に自重変形させて所望の形状に成形するなどの方法を挙げることができる。
【実施例】
【００３３】
以下に、例を参照に用いて本発明を更に詳細に説明するが、そのような特定の例によって本発明が制限して解釈されるべきものではない。例１は比較例であり、例２〜５は実施例である。
【００３４】
（例１〜３）
四塩化珪素を原料とした火炎加水分解法（ＶＡＤ法）により石英ガラス微粒子を基材に堆積及び成長させ多孔質合成石英ガラスをまず作製した。次いで、得られた多孔質合成石英ガラスを減圧雰囲気下で１４５０℃に加熱して透明な合成石英ガラス（ＯＨ濃度：３０ｐｐｍ）を得た。得られた合成石英ガラスを７．５ｉｎｃｈ型枠にセットし、窒素雰囲気下１８００℃に加熱して７．５ｉｎｃｈ角×４５ｃｍの石英ガラスブロックに成型した。
得られた石英ガラスブロックを同じく窒素雰囲気中にて、図４に示すそれぞれ異なる条件（例１、２及び３）で熱処理を行った。ついで、石英ガラスブロックの４側面を研削して６ｉｎｃｈ角×４５ｃｍブロックとし、中央部分、上端部分及び下端部分からそれぞれ０．２５ｉｎｃｈ厚の基板を各１枚スライスして得た。
【００３５】
得られた各々の基板を、酸化セリウムを用いて鏡面が得られるまで（表面粗さ（ＲＭＳ）が０．５ｎｍ以下になるまで）研磨した。次いで、基板中央１４０ｍｍ角エリア内、３５ｍｍ間隔、計２５点における仮想温度を前記の方法により赤外線分光光度計を用いて測定し、同エリア内、計２５点の最高仮想温度と最低仮想温度の差（ＰＶ値）および平均値を算出した。このＰＶ値によって仮想温度分布の値とした。
続いて同エリア内の３９重量％フッ化水素酸水溶液によるエッチング速度分布を求めた。得られた結果を表１に示す。
この例の場合、石英ガラス中に含有される可能性のあるハロゲン元素は塩素のみである。しかし、蛍光Ｘ線分析により石英ガラス中の塩素濃度を測定したところ、検出限界（１０ｐｐｍ）以下であった。
【００３６】
（例４）
多孔質合成石英ガラスの合成においてヘキサメチルジシロキサンを原料とする以外は、例３と全く同じ方法で石英ガラスブロックを作製する。得られるブロックの中央部分から０．２５ｉｎｃｈ厚の基板を１枚スライスして、例３と同様の方法により研磨、仮想温度およびその分布を測定し、同エリア内の３９重量％フッ化水素水溶液によるエッチング速度分布を求める。得られる結果を表１に示す。
本例の場合、石英ガラス中に含有される可能性のあるハロゲン元素は塩素のみである。
しかし、蛍光Ｘ線分析により石英ガラス中の塩素濃度を測定したところ、検出限界（１０ｐｐｍ）以下である。
【００３７】
（例５）
四塩化珪素を原料とした火炎加水分解法（ＶＡＤ法）により多孔質合成石英ガラスをまず作製した。得られた多孔質合成石英ガラスを室温、四フッ化珪素／ヘリウム＝５／９５体積％の雰囲気下で１時間保持した後、減圧雰囲気下で１，４５０℃に加熱して透明なフッ素含有合成石英ガラス（ＯＨ濃度：３０ｐｐｍ）を得た。
得られた合成石英ガラスを７．５ｉｎｃｈ型枠にセットし、窒素雰囲気下１８００℃に加熱して７．５ｉｎｃｈ角×４５ｃｍ石英ガラスブロックに成型した。得られた石英ガラスブロックを同じく窒素雰囲気中にて例２と同じ条件で熱処理を行った。ついで、石英ガラスブロックの４側面を研削して６ｉｎｃｈ角×４５ｃｍブロックとし、中央部分から０．２５ｉｎｃｈ厚の基板を１枚スライスして得た。
【００３８】
得られた基板を、酸化セリウムを用いて鏡面が得られるまで（表面粗さ（ＲＭＳ）が０．５ｎｍ以下になるまで）研磨した。次いで、基板中央１４０ｍｍ角エリア内の仮想温度分布を前記の方法により赤外線分光光度計を用いて測定した。
続いてフィゾー干渉計（ＺｙｇｏＭａｒｋＩＶ）により基板中央１４０ｍｍ角エリア内の６３３ｎｍ屈折率分布を測定した。得られた屈折率分布よりフッ素濃度分布を求めた（ここでフッ素濃度分布（ｐｐｍ）＝屈折率分布（ｐｐｍ）×２．５）。
【００３９】
さらに続いて例１及び２と同様の方法でエッチング速度分布を求めた。最後にサンプル中央部分より試料を切り出し、前述のフッ素イオン電極法によりフッ素濃度を求めた。
得られた結果を表１に示す。例１においては、同一ブロックから切出した３枚の基板間は勿論、各々の基板内においてもエッチング速度のバラツキは１％以上と大きい。しかるに、例２においては、同一ブロックから切出した３枚の基板間は勿論、各々の基板内においてもバラツキはいずれも小さく良好である。また例３及び例４においても基板内エッチング速度のバラツキが１％以下と小さく例２と同様良好である。
【００４０】
【表１】
0005796598.tif 000002
【産業上の利用可能性】
【００４１】
本発明の凹凸パターン形成方法は、石英ガラス基板表面に形成される微細な凹凸パターンの寸法精度を向上させることができるとともに、凹凸パターンのバラツキを低減させることができ、例えば、各種フォトマスク製造において有用である。
【図１】
0005796598.tif 000003
【図２】
0005796598.tif 000004
【図３】
0005796598.tif 000005
【図４】
0005796598.tif 000006